(57)【特許請求の範囲】
【請求項１】
導電性支持体上に単層型の光導電層を有し、負帯電で用いられる電子写真感光体であって、
該光導電層が、アゾ顔料と正孔輸送性分子と結着樹脂とを含有し、
該アゾ顔料が、下記一般式（３）または（４）で示されるアゾ顔料である
ことを特徴とする電子写真感光体。
一般式（３）
【化１】
0003935392.tif 000016
（式（３）中、Ｘは水素原子またはハロゲン原子を表す。Ｒは水素原子、ハロゲン原子、ニトロ基、シアノ基、置換基を有してもよいアルキル基、置換基を有してもよいアルコキシ基、置換基を有してもよいアラルキル基、置換基を有してもよいアリール基または置換基を有してもよいアルキルアミノ基を表す。ｍ及びｎは１または２の整数である。）
一般式（４）
【化２】
0003935392.tif 000017
（式（４）中、Ａｒは芳香族環あるいは複素環を表す。Ｘは水素原子またはハロゲン原子を表す。Ｒは水素原子、ハロゲン原子、ニトロ基、シアノ基、置換基を有してもよいアルキル基、置換基を有してもよいアルコキシ基、置換基を有してもよいアラルキル基、置換基を有してもよいアリール基または置換基を有してもよいアルキルアミノ基を表す。ｌ、ｍ及びｎは１または２の整数である。）
【請求項２】
請求項１に記載の電子写真感光体、帯電手段、像露光手段、現像手段、転写手段及びクリーニング手段を有することを特徴とする電子写真装置。
【請求項３】
請求項１に記載の電子写真感光体と、帯電手段、現像手段及びクリーニング手段の少なくとも１つとを一体に支持し、電子写真装置本体に着脱自在なユニットであることを特徴とする電子写真装置ユニット。
【発明の詳細な説明】
【０００１】
【発明が属する技術分野】
本発明は電子写真感光体、該電子写真感光体を備えたプロセスカートリッジ及び電子写真装置に関する。
【０００２】
【従来の技術】
従来、電子写真法による画像形成方法には大別して二通りの方法が広く一般的に行われている。その一方は、アナログ方式と呼ばれる方法で、原稿画像を光源光により走査し、その走査光を光学装置を介して感光体上に結像して潜像を形成し、この潜像を正規現像してトナー像を形成し、このトナー像を転写材上に転写、定着する方法であり、複写機等に従来より使われている。もう一方は、デジタル方式と呼ばれる方法で、レーザー、ＬＥＤ、液晶シャッター等のビームをコンピューター、ファクシミリ、スキャナ等からのデジタル画像信号により変調し、この変調ビームを感光体に露光し、ドット状の潜像を形成し、この潜像を反転現像してドット画像を形成する方法であり、プリンター、ファクシミリの他にデジタル複写機として最近複写機にも使われてきている。また、光源として主にレーザーが用いられているのが現状である。
【０００３】
特に後者のデジタル方式におけるドット露光は、輝度１〜５ｍＷで２０〜１００μｍのパルス露光であり、輝度分布はガウス分布となる。このようなドット露光は理想的な矩形（図２）とは異なり、ドット露光は実際にはなだらかな山型（図３）となり、これに対応した潜像が得られ、解像力の悪いドット画像が得られる。これに対して、特開平１−１６９４５４号公報、特開平２−３０２７５９号公報等に開示されるキヤリアのなだれ現象を利用したアバランシェ現象（低光量では電位減衰せずにＥ−Ｖ特性がインダクション領域を有しており、ある光量以上で急激に電位減衰する特性（図１）を利用した感光体が提案された。この感光体はなだらかな山型の露光でも、理想パルスにより近付いたドット潜像が得られ、解像度が飛躍的の向上する。
【０００４】
しかしながら、上記感光体は、正帯電のみで動作するものであるため、負帯電用感光体に整備された周辺技術を転用することができないため、特にデジタルカラー複写機、デジタルカラープリンター等への搭載は実用上不可能であった。
【０００５】
また、プロセス的に現像部と非現像部の２値で感光体を使用する場合とレーザーＰＷＭ方式（パルス幅変調）によりハーフトーン電位を利用する多値の感光体の両方を考えた場合、感光体において急激に電位減衰し始める光量（Ｅ−Ｖカーブの変曲点：以下、インダクションポイントと記述）、それ以降の電位減衰のγの２つの要素のコントロールが重要となる。即ち、２値で使用する場合は高γであることが必要となり、レーザーＰＷＭ方式を用いた多値で使用する場合は適度なγ値が必要となる。
【０００６】
【発明が解決しようとする課題】
本発明の目的は、負帯電で用いることができるインダクションポイントとγのコントロールが可能なアバランシェ効果のある感光体を作成し、デジタル露光系に起因する画質の低下がなく、高解像な画像画得られる電子写真感光体、プロセスカートリッジ及び電子写真装置を提供することにある。
【０００７】
【課題を解決するための手段】
本発明は、導電性支持体上に単層型の光導電層を有し、負帯電で用いられる電子写真感光体であって、
該光導電層が、アゾ顔料と正孔輸送性分子と結着樹脂とを含有し、
該アゾ顔料が、下記一般式（３）または（４）で示されるアゾ顔料である
ことを特徴とする電子写真感光体である。
一般式（３）
【化３】
0003935392.tif 000002
（式（３）中、Ｘは水素原子またはハロゲン原子を表す。Ｒは水素原子、ハロゲン原子、ニトロ基、シアノ基、置換基を有してもよいアルキル基、置換基を有してもよいアルコキシ基、置換基を有してもよいアラルキル基、置換基を有してもよいアリール基または置換基を有してもよいアルキルアミノ基を表す。ｍ及びｎは１または２の整数である。）
一般式（４）
【化４】
0003935392.tif 000003
（式（４）中、Ａｒは芳香族環あるいは複素環を表す。Ｘは水素原子またはハロゲン原子を表す。Ｒは水素原子、ハロゲン原子、ニトロ基、シアノ基、置換基を有してもよいアルキル基、置換基を有してもよいアルコキシ基、置換基を有してもよいアラルキル基、置換基を有してもよいアリール基または置換基を有してもよいアルキルアミノ基を表す。ｌ、ｍ及びｎは１または２の整数である。）
【０００８】
また、本発明は、前記本発明の電子写真感光体、帯電手段、像露光手段、現像手段、転写手段及びクリーニング手段を有することを特徴とする電子写真装置である。
【０００９】
また、本発明は、前記本発明の電子写真感光体と、帯電手段、現像手段及びクリーニング手段の少なくとも１つとを一体に支持し、装置本体に着脱自在なユニットであることを特徴とする電子写真装置ユニットである。
【００１０】
【発明の実施の形態】
本発明においては、アバランシェ現象が現れ、高解像の画像を得ることができる。本発明による電子写真感光体の帯電電位は具体的には−３００Ｖ以上、多値で用いる場合は−３５０Ｖ以上であることが望ましい。
【００１１】
また、本発明による電子写真感光体は、必要に応じて導電性支持体と感光層との間に下引き層、感光層表面に表面保護層を設けてもよい。例えば、下引き層は導電性支持体と感光層の密着性が低い場合及び導電性支持体側からの電荷の注入を阻止する働きがあり、より有効である。また、表面保護層は耐久性を必要とする場合にはより有効な手段である。
本発明の電子写真感光体中の光導電材料は、下記一般式（３）または（４）で示されるアゾ顔料である。
一般式（３）
【化５】
0003935392.tif 000004
一般式（４）
【化６】
0003935392.tif 000005
【００１２】
式（３）及び（４）中、Ａｒはフェニレン基等の芳香族環あるいはピリジレン基等の複素環を表し、Ｘは水素原子、フッ素原子、塩素原子または臭素原子等のハロゲン原子を表し、Ｒは水素原子、フッ素原子、塩素原子または臭素原子等のハロゲン原子、ニトロ基、シアノ基、置換基を有してもよいメチル、エチル、ｎ−プロピル、ｉｓｏ−プロピル、ブチル等のアルキル基、メトキシ、エトキシ、プロポキシ等のアルコキシ基、ベンジル、フェネチル等のアラルキル基、フェニル、ナフチル等のアリール基、ジメチルアミノ、ジエチルアミノ等のアルキルアミノ基を表し、同じであっても異なっていてもよい。ｌ、ｍ及びｎは１または２の整数を表し、同じであっても異なっていてもよい。
【００１３】
上記表現の置換基としては、フッ素原子、塩素原子、臭素原子等のハロゲン原子、ニトロ基、シアノ基、メチル、エチル、ｎ−プロピル、ｉｓｏ−プロピル、ブチル等のアルキル基、メトキシ、エトキシ、プロポキシ等のアルコキシ基、ベンジル、フェネチル等のアラルキル基、フェニル、ナフチル等のアリール基、ジメチルアミノ、ジエチルアミノ等のアルキルアミノ基等が挙げられる。
【００１４】
本発明に用いられるアゾ顔料粒子の平均粒径は、光導電層中において０．０１μｍ以上０．５μｍ以下であることが好ましい。アゾ顔料粒子の形状は針状あるいは柱状であることが好ましい。
【００１５】
以上のアゾ顔料を適当な溶剤を用いて結着樹脂（バインダー樹脂）、例えばポリカーボネート、ポリエステル、ポリアリレート、ポリスチレン、ポリエチレン、ポリプロピレン、ポリウレタン、アクリル樹脂、エポキシ樹脂、シリコーン樹脂、セルロース樹脂、ポリ塩化ビニル、ホスファゼン樹脂、メラミン樹脂、ポリアミド、ポリイミドまたは塩化ビニル−酢酸ビニル共重合体、ポリビニルアセタール等の樹脂中に分散させ、下記に説明する電荷輸送材料を添加したのち、塗工、乾燥することによって本発明の電子写真感光体に用いる光導電層を形成することができる。結着樹脂は１０１３Ω・ｃｍ以上の体積固有抵抗を有することがより好ましい。
【００１６】
光導電層の膜厚は５．０〜４０．０μｍが好ましく、特には８．０〜３０μｍが好ましい。光導電層の膜厚が上記範囲より薄いと、暗減衰の増加、耐電性の低下、インダクション量の低下を招く傾向にある。また、光導電層の膜厚が上記範囲より厚いと、感度及び応答速度の低下を招く傾向にある。
【００１７】
アゾ顔料（Ｐ）と結着樹脂（Ｂ）の重量比Ｐ／Ｂは４／１〜１／１０が好ましい。Ｐ／Ｂが上記範囲より少ないと感度及び応答速度の低下を招く傾向がある。また、Ｐ／Ｂが上記範囲より多いと暗減衰の増加、帯電性の低下、インダクション量の低下を招く傾向にある。
【００１８】
本発明に用いる正孔輸送材料としてはピレン及びアントラセン等の多環芳香族化合物、カルバゾール、インドール、オキサゾール、チアゾール、オキサジアゾール、ピラゾール、ピラゾリン、チアジアゾール及びトリアゾール等の複素環化合物、ｐ−ジエチルアミノベンズアルデヒド−Ｎ，Ｎ−ジフェニルヒドラゾン及びＮ，Ｎ−ジフェニルヒドラジノ−３−メチリデン−９−エチルカルバゾール等のヒドラゾン系化合物、α−フェニル−４’−Ｎ，Ｎ−ジフェニルアミノスチルベン及び５−［４−（ジ−ｐ−トリルアミノ）ベンジリデン］−５Ｈ−ジベンゾ［ａ，ｄ］シクロヘプテン等のスチリル系化合物、ベンジジン系化合物、トリアリールメタン系化合物、あるいはこれらの化合物からなる基を主鎖または側鎖に有するポリマー（例えばポリ−Ｎ−ビニルカルバゾール及びポリビニルアントラセン等）が挙げられるが、トリフェニルアミン、トリトリルアミン等のトリアリールアミン系化合物がより好ましい。
【００１９】
正孔輸送性分子（Ｄ）とアゾ顔料（Ｐ）との重量比Ｄ／Ｐは１／１００〜３／１が好ましく、１／２０〜２／１がより好ましい。Ｄ／Ｐが上記範囲より少ないと帯電能の低下、感度の低下を招く傾向にある。また、Ｄ／Ｐが上記範囲より多くても帯電能の低下を招く傾向にある。
【００２０】
本発明において用いられる導電性支持体としては、例えばアルミニウム、アルミニウム合金、銅、亜鉛、ステンレス、チタン、ニッケル、インジウム、金及び白金等が用いられる。また、こうした金属あるいは合金を真空蒸着法によって皮膜形成したプラスチック（例えばポリエチレン、ポリプロピレン、ポリ塩化ビニル、ポリエチレンテレフタレート及びアクリル樹脂等）や導電性粒子（例えばカーボンブラック及び銀粒子）を適当な結着樹脂と共に上記のようなプラスチック、金属または合金支持体に被覆した支持体、あるいは導電性粒子をプラスチックや紙に含浸した支持体等を用いることができる。しかし、本発明の電子写真感光体においては、光導電層が単層型であり、コヒーレントな光を入射しても干渉縞をつくることがないため、導電性支持体の表面を粗面化する必要はない。支持体の形状としてはドラム状、シート状及びベルト状等が挙げられるが、適用される電子写真感光体に最も適した形状にすることが好ましい。
【００２１】
本発明における下引き層は、１層のみで構成されていても、複数の層で構成されていてもよい。下引き層の膜厚は複数ある層の場合でも２０μｍ以下が好ましく、０．１〜５．０μｍがより好ましい。
【００２２】
下引き層はカゼイン、ポリビニルアルコール、ニトロセルロース、ポリアミド（ナイロン６、ナイロン６６、ナイロン６１０、共重合ナイロン，Ｎ−アルコキシメチル化ナイロン等）、ポリイミド、ポリウレタン、ポリエステル、フェノール樹脂、酸化アルミニウム等によって形成することができる。
【００２３】
また、必要に応じて上記樹脂、添加剤及び導電性物質等を含有することができる。添加剤としては２，４，７−トリニトロフルオレノン、２，４，５−トリニトロフルオレノン、クロラニル、テトラシアノキノジメタン、アルキル置換ジフェノキノン及びベンゾキノン等の電子搬送性化合物が挙げられ、導電性物質としては金属粉体（例えばアルミニウム、銅、ニッケル及び銀等）、金属短繊維、カーボンファイバー導電性粉体［例えばカーボンブラック、チタンブラック、グラファイト、金属酸化物及び金属硫化物（例えば酸化アンチモン、酸化インジウム、酸化スズ、酸化チタン、酸化亜鉛、チタン酸カリウム、チタン酸バリウム、チタン酸マグネシウム、硫化亜鉛、硫化銅、酸化マグネシウム、及び酸化アルミニウムなど）、及びこれらの金属酸化物や金属硫化物を導電性物質で表面処理したもの、シランカップリング剤やチタンカップリング剤で表面処理したもの、及び還元処理したもの］等が挙げられる。
【００２４】
また、前記感光層の上に耐久性、環境安定性を向上させる目的で保護層を設けることもできる。保護層の膜厚は０．２〜１０μｍが好ましく、０．６〜６．０μｍがより好ましい。
【００２５】
保護層に用いる樹脂としてはポリカーボネート、ポリエステル、ポリアリレート、ポリスチレン、ポリエチレン、ポリプロピレン、ポリウレタン、アクリル樹脂、エポキシ樹脂、シリコーン樹脂、セルロース樹脂、ポリ塩化ビニル、ホスファゼン樹脂、メラミン樹脂、ポリアミド、ポリイミド及び塩化ビニル−酢酸ビニル共重合体等が挙げられる。これらの樹脂は単独で用いることも、２種以上を組み合わせて用いることもできる。また、塗工後、重合させる場合は開始剤を含んでいてもよい。
【００２６】
また、抵抗をコントロールする意味で保護層に導電性粒子を含んでいてもよく、必要に応じて表面処理したものでもよい。導電性粒子としては、金属、金属酸化物及びカーボンブラック等が挙げられる。表面処理剤としてはシランカップリング剤、シリコーンオイル、界面活性剤等が挙げられる。金属としてはアルミニウム、亜鉛、銅、クロム、ニッケル、ステンレス及び銀等、またはこれらの金属をプラスチックの粒子の表面に蒸着したもの等が挙げられる。これらを単独で用いることも、２種以上を組み合わせて用いることもできる。２種以上を組み合わせて用いる場合は、単に混合しても固溶体や融着の形にしてもよい。
【００２７】
上述した各種層の塗布方法としては、浸漬コーティング法、スプレーコーティング法、ビームコーティング法、スピンナーコーティング法、ローラーコーティング法及びマイヤーバーコーティング法等が挙げられる。保護層に限ってはこれらの塗布方法の他に真空蒸着を利用することができる。
【００２８】
本発明の電子写真感光体は、帯電方式はコロナ帯電、ローラー帯電、ブラシ帯電、直接注入帯電等一般の方式なら問題なく使用できる。
【００２９】
本発明の電子写真感光体は、デジタル式白黒複写機、デジタル式カラー複写機、レーザープリンター，ＬＥＤプリンター、液晶シャッター式プリンター等の電子写真装置一般に適応し得るが、更に電子写真技術を応用したディスプレー、記録、軽印刷、製版及びファクシミリ等の装置にも幅広く適用し得る。
【００３０】
図１１の本発明の実施例を示す画像形成装置について説明する。まず、原稿台１０上に原稿Ｇを複写すべき面を下側にしてセットする。次に、コピーボタンを押すことにより複写が開始される。原稿照射用ランプ、短焦点レンズアレイ、ＣＣＤセンサーが一体のユニット９となって原稿を照射しながら走査することにより、その照明走査光の原稿面反射光が、短焦点レンズアレイによって結像されてＣＣＤセンサーに入射される。ＣＣＤセンサーは受光部、転送部、出力部より構成されている。ＣＣＤ受光部において光信号が電気信号に変えられ、転送部でクロックパルスに同期して順次出力部へ転送され、出力部において電荷信号を電圧信号に変換し、増幅、低インピーダンス化して出力する。このようにして得られたアナログ信号を周知の画像処理を行ってデジタル信号に変換してプリンター部に送られる。プリンター部においては、上記の画像信号を受けて以下のようにして静電潜像を形成する。
【００３１】
感光ドラム１は、中心支軸を中心に所定の周速度で回転駆動され、その回転過程に帯電器３により正極性または負極性の一様な帯電処理を浮け、その一様帯電面に画像信号に対応してＯＮ、ＯＦＦ発光される固体レーザー素子１０３の光を高速で回転する回転多面鏡１０４によって走査することにより感光ドラム１面には、原稿画雑煮対応して静電潜像が順次形成されていく。
【００３２】
図１２は前記の装置においてレーザー光を走査するレーザー走査部１００の概略構成を示すものである。このレーザー走査部１００によりレーザー光を走査する場合には、まず入力された画像信号に基づき発光信号発生器１０１により、固体レーザー素子１０２を所定タイミングで明滅させる。そして固体レーザー素子１０２から放射されたレーザー光は、コリメーターレンズ系１０３により略平行な光束に変換され、更に矢印ｂ芳香に回転する回転多面鏡１０４により矢印ｃ方向に走査されると共にｆθレンズ群１０５ａ、１０５ｂ、１０５ｃにより感光ドラム等の被走査面１０６上にスポット上に結像される。このようなレーザー光の走査により被走査面１０６上には画像−走査分の露光分布が形成され、更に各走査毎に被走査面１０６を前記走査方向とは垂直に所定量だけスクロールさせれば、被走査面１０６に画像信号に応じた露光分布が得られる。
【００３３】
実施例においては、レーザーＰＷＭ方式（パルス幅変調）を用いて、１画素の面積階調による多値、記録も行ったため，ＰＷＭ方式について簡単に説明する。
【００３４】
図１３はパルス幅変調回路の一例を示す回路ブロック図、図１４はパルス幅変調回路の動作を示すタイミングチャートである。
【００３５】
図１３において、４０１は８ピッチのデジタル画像信号をラッチするＴＴＬラッチ回路、４０２はＴＴＬ論理レベルを高速ＥＣＬ論理レベルに変換するレベル変換器、４０３はＥＣＬ論理レベルをアナログ信号に変換するＤ／Ａコンバーターである。４０４はＰＷＭ信号を発生するＥＣＬコンパレーター、４０５はＥＣＬ論理レベルをＴＴＬ論理レベルに変換するレベル変換器、４０６はクロック信号２ｆを発振するクロック発振器、４０７はクロック信号２ｆに同期して略理想的三角波信号を発生する三角波発生器、４０８はクロック信号２ｆを１／２分周して画像クロック信号ｆを作成している１／２分周器である。これによりクロック信号２ｆは画像クロック信号ｆの２倍の周期を有していることとなる。なお、回路を高速動作させるために、随所にＥＣＬ論理回路を配している。
【００３６】
かかる構成からなる回路動作を図１４のタイミングチャートを参照して説明する。信号ａはクロック信号２ｆ、信号ｂは画像クロック信号ｆを示しており、図示のごとく画像信号と関係付けてある。また、三角波発生器４０７内部においても、三角波信号のデューティー比を５０％に保つため、クロック信号２ｆを一旦１／２分周してから三角波信号ｃを発生させている。更に、この三角波信号ｃはＥＣＬレベル（０〜−１Ｖ）に変換されて三角波信号ｄになる。
【００３７】
一方、画像信号はＯＯｈ（白）〜ＦＦｈ（黒）まで２５６階調レベルで変化する。なお、記号’ｈ’は１６進数表示を示している。そして、画像信号ｅはいくつかの画像信号値についてそれらをＤ／Ａ変換したＥＣＬ電圧レベルを示している。例えば、第１画素は黒画素レベルのＦＦｈ、第２画素は中間調レベルの８０ｈ、第３画素は中間調レベルの４０ｈ、第４画素は中間調レベルの２０ｈの各電圧を示している。コンパレーター４０４は三角波信号ｄと画像信号ｅを比較することにより、形成すべき画素濃度に応じたパルス幅Ｔ、ｔ２、ｔ３、ｔ４等のＰＷＭ信号を発生する。そして、このＰＷＭ信号は０Ｖまたは５ＶのＴＴＬレベルに変換されてＰＷＭ信号ｆになりレーザードライバ回路５００に入力される。このようにして得られたＰＷＭ信号値に対応して１画素当たりの露光時間を変化させることにより、１画素で最大２５６階調を得ることが可能となる。
【００３８】
このようにして、感光ドラム１上に形成された静電潜像は現像装置４により現像され、形成されたトナー像は、転写帯電器７によって転写材上に静電転写される。その後転写材は、分離帯電器８によって静電分離されて定着器６へと搬送され、熱定着されて画像が出力される。
【００３９】
一方、トナー像転写後の感光ドラム１の面は、クリーナー５によって転写残りトナー等の付着汚染物の除去を受けて繰り返し画像形成に使用される。
【００４０】
電子写真装置として、上述の感光ドラムや現像装置、クリーナー等の構成要素のうち、複数のものを装置ユニットとして一体に結合して構成し、このユニットを装置本体に対して着脱自在に構成してもよい。例えば、感光ドラム１とクリーナー５とを一体化して一つの装置ユニットとし、装置本体のレール等の案内手段を用いて着脱自在の構成にしてもよい。このとき、上記の装置ユニットの方に帯電手段及び／または現像手段を伴って構成してもよい。
【００４１】
【実施例】
実施例１、２及び比較例１
アルミニウム板上に下引き層としてアルコール可溶性共重合ナイロン（商品名：アミランＣＭ−８００、東レ（株）製）５部（重量部、以下同様）をメタノール９５部に溶解した溶液をマイヤーバーで塗布し、８０℃で１０分間乾燥して、膜厚が０．５μｍの下引き層を形成した。
【００４２】
次に、下記のビスアゾ顔料１０部
【化７】
0003935392.tif 000006
にテトラヒドロフラン１６０部を加え、ペイントシェーカーで２４時間、分散した。この分散液にポリカーボネート（商品名：Ｚ−２００、三菱瓦斯化学（株）製）３０部及び下記構造式を有するトリアリールアミン化合物５部
【化８】
0003935392.tif 000007
をテトラヒドロフラン９０部に溶かした液を加え、更に２時間分散した。この分散液を下引き層の上にマイヤーバーで塗布し、乾燥して、膜厚１３μｍの光導電層を形成し、作成した電子写真感光体を試料１とした。
【００４３】
前記トリアリールアミン化合物の量を５部から２部に減量した以外は試料１と同様にして電子写真感光体を作成し、試料２とした。
【００４４】
前記トリアリールアミン化合物を添加しない以外は試料１と同様にして電子写真感光体を作成し、比較試料１とした。
【００４５】
前記試料１、試料２及び比較試料１を静電複写紙試験装置（商品名：ＥＰＡ−８２００、川口電気（株）製）を用いて−３ＫＶのコロナ放電で負に帯電し、１秒間暗所放置した後、ハロゲンランプに干渉フィルターを通した６８０ｎｍの単色光を光源として表面電位を測定した。図４に暗所放置後の表面電位と光量の関係を示した。
【００４６】
図４から明らかなように、試料１及び試料２のＥ−Ｖ特性はインダクション領域を有していた。また、比較試料１は帯電能が悪く、感度も低下していた。
【００４７】
比較例２
実施例１で用いたアゾ顔料の代わりに、無金属フタロシアニンを用いた以外は試料１と同様にして電子写真感光体を作成し、比較試料２とした。
比較試料２の電子写真特性を、実施例１と同様に評価したが、感度は出なかった。
【００４８】
比較例３
実施例１で用いたアゾ顔料の代わりに、下記のアゾ顔料を用いた以外は試料１と同様にして電子写真感光体を作成し、比較試料３とした。
【化９】
0003935392.tif 000008
比較試料３の電子写真特性を、実施例１と同様に評価したが、感度は出なかった。
【００４９】
実施例３
実施例１で用いたアゾ顔料の代わりに、下記のアゾ顔料を用いた以外は試料１と同様にして電子写真感光体を作成し、試料３とした。
【化１０】
0003935392.tif 000009
試料３の電子写真特性を、実施例１と同様に評価し、得られたＥ−Ｖ特性を図５に示す。図５から明らかなように、試料３のＥ−Ｖ特性はインダクション領域を有していた。
【００５０】
実施例４
実施例１で用いたアゾ顔料の代わりに、下記のアゾ顔料を用いた以外は試料１と同様にして電子写真感光体を作成し、試料４とした。
【化１１】
0003935392.tif 000010
試料４の電子写真特性を、実施例１と同様に評価し、得られたＥ−Ｖ特性を図６に示す。図６から明らかなように、試料３のＥ−Ｖ特性はインダクション領域を有していた。
【００５１】
比較例４
実施例１と同様にして下引き層までを形成した。次に、実施例１で用いたアゾ顔料５部にテトラヒドロフラン９５部を加え、ペイントシェーカーで２４時間分散した。この分散液にブチラール樹脂（商品名：エスレックＢＸ−１、積水化学（株）製）２部を加え、更に２時間分散した。この分散液を先に形成した下引き層の上に乾燥後の膜厚が０．２μｍとなるようにマイヤーバーで塗布し、乾燥して電荷発生層を形成した。
【００５２】
次いで、実施例１で用いたトリフェニルアミン化合物８部とポリカーボネート（前出）１０部をクロロベンゼンに溶解した溶液を塗布し１２０℃で１時間乾燥することによって膜厚２０μｍの電荷輸送層を積層し、機能分離型の電子写真感光体を作成し、比較試料４とした。比較試料４の電子写真特性を、実施例１と同様に評価し、得られたＥ−Ｖ特性を図７に示す。図７から明らかなように、比較試料４のＥ−Ｖ特性はインダクション領域を有していなかった。
【００５３】
実施例５、６及び比較例５、６
実施例１のアルミニウム板の代わりに外径３０ｍｍのアルミニウムシリンダー及び外径８０ｍｍのアルミニウムシリンダーを用い、塗布手段は浸漬コーティング法によった他は実施例１と同様にして、外径３０ｍｍのアルミニウムシリンダーに試料１と比較試料４に対応する電子写真感光体（試料１−３０、比較試料４−３０）を外径８０ｍｍのアルミニウムシリンダーに試料２と比較試料４に対応する電子写真感光体（試料２−８０、比較試料４−８０）を作成した。これらの試料１−３０、比較試料４−３０を帯電−露光−現像−転写−クリーニングのプロセスを６秒のサイクルで行う反転現像方式のレーザービームプリンター（２値）に、試料２−８０、比較試料４−８０を同様のプロセスを３秒のサイクルで行う反転現像方式のフルカラー複写機にそれぞれ装着して画像評価を行った。結果を表１に示す。
【００５４】
【表１】
0003935392.tif 000011
表１より、Ｅ−Ｖ特性がインダクション領域を有している試料１−３０、２−８０は良好な画像を表していることが解る。
【００５５】
実施例７
実施例５の試料１−３０の表面に、ＳｎＯ２導電性微粒子（商品名：Ｔ−１、三菱マテリアル（株）製）５部とポリカーボネート（前出）２部にクロロベンゼン５０部を加え、サンドミルで７２時間分散した液をスプレー塗工により塗布し、３．０μｍの表面保護層を形成し。これを実施例５と同様にレーザービームプリンターに装着し、画像評価を行い、連続３０，０００枚の耐久画像出し試験を行った結果、耐久後の画像も初期と同様良好であった。
【００５６】
実施例８、９及び比較例７
アルミニウム板上に、下引き層としてアルコール可溶性共重合体ナイロン（前出）５部をメタノール９５部に溶解した溶液をマイヤーバーで塗布し、８０℃で１０分間乾燥して、膜厚０．５μｍの下引き層を形成した。
【００５７】
次に、下記のビスアゾ顔料１０部
【化１２】
0003935392.tif 000012
にテトラヒドロフラン１６０部を加え、ペイントシェーカーで２４時間、分散した。この分散液にポリカーボネート（前出）３０部及び下記構造式を有するトリアリールアミン化合物５部
【化１３】
0003935392.tif 000013
をテトラヒドロフラン９０部に溶かした液を加え、更に２時間分散した。この分散液を下引き層の上にマイヤーバーで塗布し、乾燥して、膜厚１３μｍの光導電層を形成し、作成した電子写真感光体を試料１１とした。
【００５８】
前記トリアリールアミン化合物の量を５部から２部に減量した以外は試料１１と同様にして電子写真感光体を作成し、試料１２とした。
【００５９】
前記トリアリールアミン化合物を添加しない以外は、試料１１と同様にして電子写真感光体を作成し、比較試料１１とした。
【００６０】
前記試料１１、試料１２及び比較試料１１を静電複写紙試験装置（商品名：ＥＰＡ−８２００、川口電気（株）製）を用いて−３ＫＶのコロナ放電で負に帯電し、１秒間暗所放置した後、ハロゲンランプに干渉フィルターを通した６８０ｎｍの単色光を光源として表面電位を測定した。図８に暗所放置後の表面電位と光量の関係を示した。
【００６１】
図８から明らかなように、試料１１及び試料１２のＥ−Ｖ特性はインダクション領域を有していた。また比較試料１１は帯電能が悪く、感度も低下していた。
【００６２】
実施例１０
実施例９で用いたアゾ顔料の代わりに、下記のアゾ顔料を用いた以外は試料１１と同様にして電子写真感光体を作成し、試料１３とした。
【化１４】
0003935392.tif 000014
試料１３の電子写真特性を、実施例８と同様に評価し、得られたＥ−Ｖ特性を図９に示す。図９から明らかなように、試料１３のＥ−Ｖ特性はインダクション領域を有していた。
【００６３】
比較例８
下引き層までは実施例８と同様にして形成した。次に実施例８で用いたアゾ顔料５部にテトラヒドロフラン９５部を加え、ペイントシェーカーで２４時間分散した。この分散液にブチラール樹脂（前出）２部を加え、更に２時間分散した。この分散液を先に形成した下引き層の上に乾燥後の膜厚が０．２μｍとなるようにマイヤーバーで塗布し乾燥して電荷発生層を形成した。
【００６４】
次いで、実施例８で用いたトリフェニルアミン化合物８部とポリカーボネート（前出）１０部をクロロベンゼンに溶解した溶液を塗布し１２０℃で１時間乾燥することによって膜厚２０μｍの電荷輸送層を積層し、機能分離型の電子写真感光体を作成した。比較試料８とする。
【００６５】
比較試料８の電子写真特性を、実施例８と同様に評価し、得られたＥ−Ｖ特性を図１０に示す。図１０から明らかなように、比較試料８のＥ−Ｖ特性はインダクション領域を有していなかった。
【００６６】
実施例１４及び比較例９
実施例８のアルミニウム板の代わりに外径３０ｍｍのアルミニウムシリンダーを用い、塗布手段は浸漬コーティング法によった他は実施例８と同様にして、外径３０ｍｍのアルミニウムシリンダーに試料１１と比較試料８に対応する電子写真感光体（試料１１−３０、比較試料８−３０）を作成した。
【００６７】
試料１１−３０及び比較試料８−３０のそれぞれを帯電−露光−現像−転写−クリーニングのプロセスを６秒のサイクルで行う反転現像方式のレーザービームプリンター（２値）に装着して画像評価を行った。結果を表２に示す。
【００６８】
実施例１５及び比較例１０
実施例８のアルミニウム板の代わりに外径８０ｍｍのアルミニウムシリンダーを用い、塗布手段は浸漬コーティング法によった他は実施例８と同様にして、外径８０ｍｍのアルミニウムシリンダーに試料１２と比較試料８に対応する電子写真感光体（試料１２−８０、比較試料８−８０）を作成した。
【００６９】
試料１２−８０及び比較試料８−８０のそれぞれを帯電−露光−現像−転写−クリーニングのプロセスを３秒のサイクルで行う反転現像方式のフルカラー複写機に装着して画像評価を行った。結果を表２に示す。
【００７０】
【表２】
0003935392.tif 000015
表２より、Ｅ−Ｖ特性がインダクション領域を有している試料１１−３０及び試料２−８０は良好な画像を表していることが解る。
【００７１】
実施例１６
実施例１４で作成した試料１１−３０の表面に、ＳｎＯ２導電性微粒子（前出）２部にクロロベンゼン５０部を加え、サンドミルで７２時間分散した液をスプレー塗工により塗布し、３．０μｍの表面保護層を形成した。作成した電子写真感光体を実施例１２と同様にレーザービームプリンターに装着し、画像評価を行い、連続３０，０００枚の耐久画像出し試験を行った結果、耐久後の画像も初期と同様良好であった。
【００７２】
【発明の効果】
本発明の電子写真感光体は、デジタル方式で画像処理する装置において、負帯電で用いることができ、かつ、インダクションポイントとγのコントロールが可能なアバランシェ効果を奏する。また、該電子写真感光体の使用は多様なプロセスに対し高解像な画像を提供できるという顕著な効果を奏する。
【図面の簡単な説明】
【図１】  電子写真感光体の感度において、露光量と表面電位の関係にインダクション領域が存在している状態を示すグラフ。
【図２】  デジタル露光系のドット露光における理想的な矩形を示すグラフ。
【図３】  実際のドット露光を示すグラフ。
【図４】  試料１、試料２及び比較試料１の感光体における露光量と表面電位の関係を示すグラフ。
【図５】  試料３の感光体における露光量と表面電位の関係を示すグラフ。
【図６】  試料４の感光体における露光量と表面電位の関係を示すグラフ。
【図７】  比較試料４の感光体における露光量と表面電位の関係を示すグラフ。
【図８】  試料１１、試料１２及び比較試料１１の感光体における露光量と表面電位の関係を示すグラフ。
【図９】  試料１３の感光体における露光量と表面電位の関係を示すグラフ。
【図１０】  比較試料８の感光体における露光量と表面電位の関係を示すグラフ。
【図１１】  本発明の電子写真感光体を備えた画像形成装置のプロセス図。
【図１２】  本発明の実施例に用いたレーザー走査部の概略図。
【図１３】  本発明の実施例に用いたＰＷＭ回路のブロック図。
【図１４】  図１３の動作を示すタイミングチャート図。
【符号の説明】
１  本発明の電子写真感光体
２  前露光手段
３  帯電手段
４  現像手段
５  クリーニング手段
６  定着手段
７  転写帯電手段
８  分離帯電手段
９  読み取りユニット
１０  原稿台
１００  レーザー走査部
１０１  発光信号発生器
１０２  固体レーザー素子
１０３  コリメーターレンズ
１０４  回転多面鏡
１０５ａ  ｆ−θレンズ
１０５ｂ  ｆ−θレンズ
１０５ｃ  ｆ−θレンズ
１０６  被走査面
４０１  ＴＴＬラッチ回路
４０２  高速レベル変換器
４０３  高速Ｄ／Ａコンバーター
４０４  ＥＣＬコンパレーター
４０５  レベル変換器
４０６  クロック信号発生器
４０７  三角波発生器
４０８  １／２分周器
５００  レーザードライバ回路
５０１  半導体レーザー
ａ  クロック信号
ｂ  画像クロック信号
ｃ  三角波信号
ｄ  三角波信号
ｅ  画像信号
ｆ  ＰＷＭ信号
ｇ  発光波形
【図１】
0003935392.tif 000018
【図２】
0003935392.tif 000019
【図３】
0003935392.tif 000020
【図４】
0003935392.tif 000021
【図５】
0003935392.tif 000022
【図６】
0003935392.tif 000023
【図７】
0003935392.tif 000024
【図８】
0003935392.tif 000025
【図９】
0003935392.tif 000026
【図１０】
0003935392.tif 000027
【図１１】
0003935392.tif 000028
【図１２】
0003935392.tif 000029
【図１３】
0003935392.tif 000030
【図１４】
0003935392.tif 000031